ИСКУССТВЕННАЯ ПОРОДА
ARTIFICIAL ROCK

Изобретение относится к промышленности строительных материалов.
Известна искусственная порода, включающая, мас.%: цемент 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода 0,1-0,6; фторсиликаты 6; сульфиды железа и меди 0,4-0,8; щавелевая кислота 0,3-0,5; вода 10-23 [1]. Состав породы включает большое количество токсичных компонентов.
Задача изобретения состоит в получении экологически безопасной искусственной породы.
Технический результат достигается тем, что искусственная порода из смеси, включающей цемент, песок на основе карбоната кальция, оксид железа, оксид хрома, сульфид меди, воду, дробленый ячеистый бетон фракции 10-40 мм, суперпластификатор С-3 и карбоксиметилцеллюлозу, при следующем соотношении компонентов, мас.%: цемент 25-29; песок на основе карбоната кальция 6-10; оксид железа 1-2; оксид хрома 1-2; сульфид меди 1-2; дробленый ячеистый бетон фракции 10-40 мм 31,6-33; суперпластификатор С-3 1,4-2; карбоксиметилцеллюлоза 0,02-0,03; вода - остальное.
Составы для получения искусственной породы приведены в таблице. В составе искусственной породы может быть использован любой вид цемента (портландцемент, шлакопортландцемент, белый цемент, цветной цемент и др.). Может быть использован любой ячеистый бетон (отходы обработки), в частности газобетон, пенобетон.
Компоненты
Состав, мас.%:
1
2
3
Цемент
25
27
29
Песок на основе карбоната кальция
10
8
6
Оксид железа
2
1,5
1
Оксид хрома
2
1,5
1
Сульфид меди
1
1,5
2
Дробленый ячеистый бетон
33
34,3
31,6
Суперпластификатор С-3
1,4
1,7
2
Карбоксиметилцеллюлоза
0,02
0,025
0,03
Вода
25,58
23,475
27,37
Ниже приведен пример получения искусственной породы.
Подготавливают, дозируют и перемешивают портландцемент, песок на основе карбоната кальция (дробленый мрамор), дробленый газобетон фракции 10-40 мм. Затем добавляют воду, суперпластификатор С-3, карбоксиметилцеллюлозу, оксид железа, оксид хрома, сульфид меди и еще раз перемешивают. Смесь компонентов укладывают в формы, уплотняют и оставляют до затвердевания в течение 1 сут. Полученные изделия извлекают из форм, подвергают механической обработке (распиливанию, шлифованию) и выдерживают при комнатной температуре не менее 28 сут.
Полученная искусственная порода является экологически безопасным строительным материалом, который может быть эффективно использован для оформления интерьеров общественных зданий.
Источники информации:
1. Патент №268011 ПНР, С04В, 1990.